【手続補正書】
【提出日】平成19年10月9日(2007.10.9)
【手続補正１】
【補正対象書類名】特許請求の範囲
【補正対象項目名】請求項２３
【補正方法】変更
【補正の内容】
【請求項２３】
円筒の長さ：直径の比が１：５０〜５０：１、好ましくは１：５〜５：１である、請求項２２に記載の難燃性ポリマー成形材料。
【手続補正２】
【補正対象書類名】明細書
【補正対象項目名】００１４
【補正方法】変更
【補正の内容】
【００１４】
有利なジアルキルホスフィン酸塩はアルミニウム−トリス（ジエチルホスフィナート）、アルミニウム−トリス（メチルエチルホスフィナート）、チタニル−ビス（ジエチルホスフィナート）、チタンテトラキス（ジエチルホスフィナート）、チタニル−ビス（メチルエチルホスフィナート）、チタンテトラキス（メチルエチルホスフィナート）、亜鉛−ビス（ジエチルホスフィナート）、亜鉛−ビス（メチルエチルホスフィナート）およびそれらの混合物である。
【手続補正３】
【補正対象書類名】明細書
【補正対象項目名】００２６
【補正方法】変更
【補正の内容】
【００２６】
最後に、他の有利な添加物はカルボジイミド類および／または（ポリ）イソシアネート、例えばカルボニルビスカプロラクタムおよび／またはスチレン−アクリルポリマーの群から誘導される。
【手続補正４】
【補正対象書類名】明細書
【補正対象項目名】００４５
【補正方法】変更
【補正の内容】
【００４５】
プロトン化窒素塩基とはアンモニア、メラミンおよびトリエタノールアミンのプロトン化塩基、特に NH4+を意味する。これらにはメラミン、尿素、ビュレット、グアニジン、ドデシルグアニジン、アラントイン、アセトグアナミン、ベンゾグアナミン、トリルトリアゾール、ベンゾトリアゾール、２−アミノ−４−メチルピリミジン、ベンジル尿素、アセチレン尿素、ヒダントイン、マロン酸アミド、アミジン、ジメチル尿素、ジフェニルグアニジン、５，５−ジフェニルヒダントイン、Ｎ，Ｎ’−ジフェニル尿素、エチレンビス（５−トリアゾン）、グリシン無水物、テトラメチル尿素、メラミンの縮合体、例えばメレム、メラムまたはメロン、または高縮合度のこれらの種類の化合物が有利である。
【手続補正５】
【補正対象書類名】明細書
【補正対象項目名】００９４
【補正方法】変更
【補正の内容】
【００９４】
他の有利なポリマーにはジアミンおよびジカルボン酸および／またはアミノカルボン酸からまたは相応するラクタム、例えばナイロン−２，１２、ナイロン−４（ポリ−４−アミノ酪酸、製造元DuPont）、ナイロン−４，６（ポリテトラメチレンアジパミド、DuPont)、ナイロン−６−（ポリカプロラクタム、ポリ−６−アミノヘキサン酸、製造元：DuPont； Akulon K122、製造元：DSM）; Zytel 7301、製造元： DuPont; Durethan B 29、製造元： Bayer)、ナイロン−６．６（ポリ（N,N'-ヘキサメチレンアジパミド）、DuPontの Zytel 101、製造元： DuPont； Durethan A30、製造元： Durethan AKV；Durethan AM、製造元：Bayer; Ultramid A3、製造元：BASF）、ナイロン−６．９（ポリ（ヘキサメチレンノナンジアミド）、製造元： DuPont）、ナイロン−６．１０（ポリ（ヘキサメチレンセバカミド）、製造元： DuPont）、ナイロン−６．１２（ポリ（ヘキサメチレンドデカンジアミド）、製造元： DuPont）、ナイロン−６／６．６（ポリ（ヘキサメチレンアジパミド−コカプロラクタム）、製造元： DuPont）、ナイロン−７（ポリ−７−アミノヘプタン酸、製造元：DuPont）、ナイロン−７．７（ポリヘプタメチレンピメラミド、製造元： DuPont）、ナイロン−８（ポリ−８−アミノオクタン酸、製造元： DuPont）、ナイロン−８．８（ポリオクタメチレンスベラミド、製造元：DuPont）、ナイロン−９（ポリ−９−アミノノナン酸、製造元： DuPont）、ナイロン−９．９（ポリノナメチレン−アゼラミド、製造元：DuPont）、 ナイロン−１０（ポリ−１０−アミノデカン酸、製造元： DuPont）、 ナイロン−１０．９（ポリ（デカメチレンアゼラミド）、製造元： DuPont）、 ナイロン−１０．１０（ポリデカメチレンセバカミド：製造元： DuPont）、ナイロン−１１（ポリ−１１−アミノウンデカン酸、製造元：DuPont）、ナイロン−１２（ポリラウリルラクタム、製造元： DuPont； Grillamid L20、製造元：Ems Chemie）、ｍ−キシレン、ジアミン、およびアジピン酸から誘導される芳香族ポリアミド類； ヘキサメチレンジアミンとイソ−および／またはテレフタル酸（ポリヘキサメチレンイソフタルアミドまたはテレフタル酸から製造されるポリアミド（ポリヘキサメチレンイソフタルアミドまたはポリヘキサメチレンテレフタルアミド）および場合によっては変性剤としてのエラストマー（例えば ポリ−２，４，４−トリメチルヘキサメチレンテレフタルアミドまたはポリ−ｍ−フェニレンイソフタルアミドから製造されるポリアミド類； 上記のポリアミド類とポリオレフィン類、オレフィンコポリマー、イオノマー、または化学的に結合したまたはグラフトされたエラストマー、またはポリエーテル、例えばポリエチレングリコール、ポリプロピレングリコールまたはポリテトラメチレングリコールとのブロックコポリマー；またはＥＰＤＭで変性されたまたはＡＢＳで変性されたコポリアミドまたはポリアミド；または加工の間に縮合されたポリアミド類（"RIM ポリアミド系")がある。
【手続補正６】
【補正対象書類名】明細書
【補正対象項目名】０１１１
【補正方法】変更
【補正の内容】
【０１１１】
本発明で使用できる他の配合装置には対向回転式二軸スクリューを備えた配合機、例えば Compex 37 または Compex 70 （製造元：Krauss-Maffei Berstorff）がある。
【手続補正７】
【補正対象書類名】明細書
【補正対象項目名】０１２９
【補正方法】変更
【補正の内容】
【０１２９】
Ｖ−０：後燃焼時間が１０秒より短く、１０回の火炎の適用での後燃焼時間の合計が５０秒より多くなく、燃焼滴りがなく、試験体が完全には燃え尽きず、火炎の適用の終了後に３０秒より長くなく試験体の後焼けがない。
【手続補正８】
【補正対象書類名】明細書
【補正対象項目名】０１３７
【補正方法】変更
【補正の内容】
【０１３７】
生成物の組成は次の通りである：
ジエチルホスフィン酸アルミニウム：９０．８モル％
エチルブチルホスフィン酸アルミニウム：８．４モル％
エチルホスホン酸アルミニウム：０．８モル％
残量の酢酸塩：０．４５重量％
例３（実施例）：
最初にジアルキルホスフィン酸アルミニウムを製造する。この目的のために、１５００ｇ（１４モル）のホスフィン酸ナトリウム１水和物を７．５ｋｇの水に溶解しそしてエナメル塗装された鋼鉄製の１６Ｌのジャケット付き耐圧反応器に充填する。反応混合物を１００℃に加熱した後に、エチレンを、反応器中で飽和状態が達成されるまで６ｂａｒに調整した減圧弁によって導入する。３００ｇの水に１７ｇ（０．５モル％）のペルオキシ二硫酸ナトリウムを溶解した溶液を６ｂａｒのエチレン圧および１００〜１１０℃の温度を用いて連続的攪拌下に６時間にわたってこの混合物に一様に供給する。１時間の更なる反応時間、反応器の圧力開放および約９０℃への冷却の後に３０００ｇ（４．６７モルのアルミニウム）のAl2(SO4)3・14 H2Oの４６％濃度水溶液を６０分にわたって添加する。次いで得られる固体を濾去し、２Ｌの熱水で洗浄しそして１３０℃で減圧下に乾燥する。
【手続補正９】
【補正対象書類名】明細書
【補正対象項目名】０１３８
【補正方法】変更
【補正の内容】
【０１３８】
生成物の組成は次の通りである：
ジエチルホスフィン酸アルミニウム：９８．６モル％
エチルブチルホスフィン酸アルミニウム：０．９モル％
エチルホスホン酸アルミニウム：０．５モル％
残量の酢酸塩：０重量％
例４（実施例）：
実施例３におけるのと同様にジアルキルホスフィン酸アルミニウムを最初に製造する。生成物の組成は次の通りである：
ジエチルホスフィン酸アルミニウム：９６．５モル％
エチルブチルホスフィン酸アルミニウム：２．７モル％
エチルホスホン酸アルミニウム：０．８モル％
残量の酢酸塩：０重量％
例５（実施例）：
最初にジアルキルホスフィン酸アルミニウムを製造する。この目的のために、１５００ｇ（１４モル）のホスフィン酸ナトリウム１水和物を７．５ｋｇの水に溶解しそしてエナメル塗装された鋼鉄製の１６Ｌのジャケット付き耐圧反応器に充填する。反応混合物を１００℃に加熱した後に、エチレンを、反応器中で飽和状態が達成されるまで２０ｂａｒに調整した減圧弁によって導入する。３００ｇの水に３２ｇ（１モル％）のペルオキシ二硫酸アンモニウムを溶解した溶液を２０ｂａｒのエチレン圧および１００〜１１０℃の温度を用いて連続的攪拌下に６時間にわたってこの混合物に一様に供給する。１時間の更なる反応時間、反応器の圧力開放および約９０℃への冷却の後に３０００ｇ（４．６７モルのアルミニウム）のAl2(SO4)3・14 H2Oの４６％濃度水溶液を６０分にわたって添加する。次いで得られる固体を濾去し、２Ｌの熱水で洗浄しそして１３０℃で減圧下に乾燥する。